INPI-France/Brevets-Francais-2024-Chunked huggingface dataset:
# La demande de brevet français FR-A-2 634 769 divulgue un diorganopolysiloxane à fonction thioalkylacrylate obtenu en faisant réagir un POS vinylé par exemple un polydiméthylsiloxane linéaire a,co-vinylé, avec un mercaptoalcanol qui réagit avec les fonctions vinyle par l'intermédiaire des groupements thiols, de manière à produire un polydiméthylsiloxane [alpha],#-thioalkylhydroxylé. Cet alcool est apte à réagir avec l'acide acrylique par estérification. La réaction du thiol avec les fonctions vinyle du POS s'opère en présence d'un générateur de radicaux libres du type azobisisobutyronitrile (AIBN).
# La demande de brevet Français non publiée n 0108896 du 29/06/2001 concerne un polyorganosiloxane (POS) porteur d'au moins un groupement (A) ester d'acide carboxylique insaturé, de préférence (méth) acrylate, caractérisé en ce qu'il est obtenu en faisant réagir au moins un POS (I) ou (II) porteur d'au moins un motif #Si-H avec au moins un époxyde insaturé (III), puis avec au moins un nucléophile polyhydroxylé (IV) susceptible d'ouvrir la ou les fonctions époxy mises en jeu, et enfin avec au moins un acide carboxylique insaturé (V), de préférence l'acide (méth)acrylique, lequel se combine avec les hydroxyles du nucléophile (IV) pour former les groupements ester (A).
Ces POS acrylates sont obtenus par exemple comme indiqué ci-dessous : > La demande PCT WO 01/77240 divulgue une composition à base de POS fonctionnalisés acrylate, comprenant des unités diméthylsiloxy, des unités terminales triméthylsiloxy et des unités méthyl-acrylate-siloxy.
Plus concrètement encore les POS (poly) (méth)acrylates utilisables comme additif -3- selon l'invention peuvent être ceux commercialisés sous les dénominations BYK SILCLEAN 3700, TEGO RC 902ss#, TEGO RC 702, PC 900, PC 911, POS acryliques commercialisés par RHODIA INC et correspondant à ceux décrits dans WO-A-01/77240.
S'agissant des POS époxydés, ils comprennent au moins un groupement époxy par molécule, dans la chaîne et/ou aux extrémités de la chaîne. Le ou les groupements
époxydés peuvent être par exemple compris dans les substituants X des silicium de formule suivante : (V) avec : # E et D qui sont des radicaux identiques ou différents choisis parmi les alkyles en C1-C4 linéaires ou ramifiés, # z qui est égal à 0 ou 1, A R9, R10, R11 qui sont des radicaux identiques ou différents représentant l'hydrogène ou un alkyle linéaire ou ramifié en C1-C4, l'hydrogène étant plus particulièrement préféré, # R9 et R10 ou R11 pouvant alternativement constituer ensemble avec les deux carbones porteurs de l'époxy, un cycle alkyle ayant de 5 à 7 chaînons.
Suivant une encore une autre caractéristique préférée de l'invention, le composé silylé-4- est un alcoxysilane époxydé, de préférence répondant à la formule générale suivante : (VI) dans laquelle : R7 est un radical alkyle linéaire ou ramifié en C1-C4, R8 est un radical alkyle linéaire ou ramifié, y est égal à 0, 1, 2 ou 3, de préférence à 0 ou 1 et, plus préférentiellement encore à 0,
X* répond à la même définition que celle donnée ci-dessus pour X ou correspond à un groupement comprenant au moins une fonctionnalité (méth) acrylate.
L'additif-4- est plus préférentiellement choisi dans le groupe comprenant : (-(3,4-époxycyclohexyl)éthyltriéthoxysilane ; 3-glycidyloxypropyltriéthoxysilane ; >3-glycidyloxypropyltriméthoxysilane ; > 3,4-époxycyclohexyléthyltriméthoxysilane ; > 3-méthacryloxypropyltriméthoxysilane ; et leurs mélanges.
Comme exemples de composés silylés-4-, on peut citer le ss-(3,4- époxycyclohexyl)éthyltriéthoxysilane du type de celui commercialisé par la société OSI sous la marque déposée silane CoatOSil 1770, le 3-glycidyloxypropyl-triéthoxysilane du type de celui commercialisé par la société DEGUSSA sous la marque déposée silane DYNASILAN# GLYEO; le 3-glycidyloxypropyl-triméthoxysilane du type de celui commercialisé par la société DEGUSSA sous la marque déposée silane DYNASILAN GLYMO; ou bien encore le 3-méthacryloxypropyltriméthoxysilane du type de celui commercialisé par la société DEGUSSA sous la marque déposée DYNASILAN MEMO.
S'agissant du composé silylé-5- alcénylé et époxydé et/ou alcényléther et/ou oxéthanne, il est préférable de mettre en #uvre conformément à l'invention un composé choisi parmi les polydiorganosiloxanes époxyfonctionnels et alcénylfonctionnels comportant au moins un motif de formule : X'p' G'q' SiO4-(p'+q')/2 (VII.1) et au moins un motif de formule : X"p" G"q"SiO4-(P"+q")/2 (VII.2) dans lesquelles : - X'comporte au moins un groupement répondant à la même définition que celle donnée supra pour le radical X époxydé de formule (V) ou pour le radical Z (E1, E2) dans la formule 1.2,
X" comporte au moins un groupement répondant à la même définition que celle donnée supra pour le radical alcénylé de formule (IV) tel que défini supra, G', G" représentent indépendamment est un groupe hydrocarboné monovalent, exempt d'action défavorable sur l'activité du catalyseur et choisi, de préférence, parmi les groupes alkyles ayant de 1 à 8 atomes de carbone inclus, éventuellement substitués par au moins un atome d'halogène, avantageusement, parmi les groupes méthyle, éthyle, propyle et 3,3,3-trifluoropropyle et ainsi que parmi les groupes aryles et, avantageusement, parmi les radicaux xylyle et tolyle et phényle, p' = 1 ou 2, - p" = 1 ou 2, - q' = 0, 1 ou 2, - q" = 0, 1 ou 2, - p'+q'=l,2ou3, - p"+q"=l,2ou3. éventuellement au moins une partie des autres motifs de ces polydiorganosiloxanes sont des motifs de formule moyenne : GrSi04-r/2 (VIII) dans laquelle G a la même signification que G', G"ci-dessus et r a une valeur comprise entre 0 et 3, par exemple entre 1 et 3.
Des solutions de DNP-HSPG-Biotine de concentration variable (de 10 à 5000 ng/ml) sont préparées à partir de la solution obtenue dans l'exemple 6, dans un tampon P04(Na/K) 0,1M, pH 7.
Le dosage est effectué sur des microplaques multipuits. Chaque puits contient 100 (il de DNP-HSPG-Biotine de concentration variable, 50 l de Sa-XL et 50 (il de aDNP-K ou 100 l de DNP-HSPG-Biotine de concentration variable, 50 l de Sa-K et 50 l de aDNP-XL. Les plaques sont analysées sur un spectrofluorimètre Rubystar (BMG) après incubation pendant 1 h à température ambiante (excitation 337nm, émission 620 et 665nm).
Les résultats obtenus sont exprimés sur la figure 4, qui montre l'évolution du signal en fonction de la concentration en DNP-HSPG-Biotine.
La figure 4 montre qu'un signal est obtenu avec le substrat DNP-HSPGBiotine, ce qui signifie qu'un transfert d'énergie a bien lieu entre le composé donneur (aDNP-K ou Sa-K) et le composé accepteur (SA-XL ou aDNP-XL). Les signaux obtenus en utilisant ces formats sont en parfaite corrélation avec la concentration en DNP-HS-Biotine, ce qui permet d'envisager l'utilisation de ces produits pour mesurer une activité enzymatique de type héparanase.
PROCEDE DE TRAITEMENT PAR IMPREGNATION DE TEXTILES ARCHITECTURAUX PAR UNE COMPOSITION SILICONE RETICULABLE EN ELASTOMERE ET TEXTILE ARCHITECTURAL AINSI REVETU L'invention concerne le traitement de matériaux fibreux (en particulier des supports souples tels que des supports tissés ou des supports non-tissés), par une composition silicone élastomère vulcanisable par hydrosilylation (polyaddition), notamment du type bicomposant (dite RTV-2).
Plus précisément, l'invention concerne la réalisation de membranes silicones architecturales obtenues par imprégnation d'un textile architectural, en particulier mais non limitativement d'un tissu de verre ou d'un tissu de fibres synthétiques tel qu'un polyester, au moyen de la composition silicone-notamment de type RTV2- visée ci-dessus.
L'invention concerne aussi des membranes silicones architecturales obtenues par imprégnation d'un textile architectural, en particulier mais non limitativement d'un tissu de verre, au moyen de la composition silicone-notamment de type RTV2- visée ci-dessus.
Le traitement des textiles architecturaux, à l'aide de compositions silicones liquides réticulables en élastomères, est classiquement réalisé par enduction ou par imprégnation, quand les compositions sont des émulsions ou des solutions.
L'enduction silicone est définie comme l'action d'enduire un textile, à l'aide d'une composition silicone liquide réticulable, puis de faire réticuler le film enduit sur le support, de façon à produire un revêtement destiné notamment à le protéger, à lui conférer des qualités particulières, par exemple à lui conférer des caractéristiques d'hydrophobie/ d'oléophobie, d'imperméabilisation ou des propriétés mécaniques améliorées ou encore propre à en modifier l'aspect.
L'imprégnation est quant à elle définie comme l'action de faire pénétrer un liquide très fluide à base de silicone réticulable à l'intérieur d'un support fibreux (pénétration à c#ur) puis de faire réticuler le silicone pour conférer au textile des propriétés du type de celles évoquées ci-dessus.
En pratique, les enductions d'élastomères silicones sur des textiles architecturaux présentent de nombreux avantages liés aux caractéristiques intrinsèques des silicones. Ces composites présentent notamment une bonne souplesse, une bonne résistance mécanique et un comportement au feu amélioré.
Par ailleurs, à la différence des élastomères traditionnels, les silicones leur confèrent entre autres une protection appropriée du fait de leur hydrophobie et de leur excellente résistance aux agressions chimiques, thermiques et climatiques ainsi qu'une forte longévité.
Cependant, dans le domaine émergent des composites silicones pour l'architecture textile, le mode de dépose des silicones par enduction peut présenter des insuffisances. En effet, les tissus architecturaux exposés aux intempéries ne doivent pas présenter d'effet de remontée capillaire depuis les bordures, ce qui nuirait à leur esthétique et à leur durée de vie. Or, l'enduction ne représente pas une technique efficace pour la protection de matériaux fibreux vis-à-vis du phénomène de remontée capillaire.
Pour pallier cela, il était a priori concevable de recourir à la technique d'imprégnation des textiles, au moyen de compositions silicones liquides, par exemple de type RTV-2, réticulables en élastomères.
Mais jusqu'alors les seules compositions silicones liquides connues pour réaliser des imprégnations de textiles, sont des solutions ou des émulsions silicones fluides.
On notera également que d'autres reliefs d'emboîtement que les ergots 64 et les fentes 38 peuvent être utilisés.
Dans encore une autre variante, les grilles 16 peuvent ne pas remplir une fonction d'aération mais uniquement procurer aux volets 3 en position ouverte un aspect extérieur semblable à celui de volets à claire-voie en bois.
Ainsi, les passages 43 ne sont pas nécessairement traversants et seule la paroi 12 peut par exemple présenter des ouvertures 36. Dans ce cas, les volets 3 ont 30 en position fermée une résistance accrue aux effractions.
De même, chaque volet 3 peut comprendre une seule grille 16 ou plus de deux grilles 16.
Indépendamment du procédé de réalisation décrit, on notera également que les reliefs d'emboîtement des éléments de renfort 18 et des 35 parois 10 et 12 permettent d'utiliser des éléments de renfort 18 légers et dont la pose est rapide et simple. Ces éléments 18 sont d'autant plus légers qu'ils n'ont pas à posséder de structure tridimensionnelle pour être solidaire de la paroi 10 et peuvent présenter des évidements importants.
Dans d'autres variantes, les éléments de renfort 18 peuvent comporter des reliefs d'emboîtement autre que les ergots 66 représentés. Il peut s'agir par 5 exemple de logements destinés à recevoir des saillies prévues sur l'une ou l'autre des parois 10 et 12.
L'ensemble 1 décrit ci-dessus présente également un autre aspect avantageux qui peut être utilisé indépendamment des deux autres mentionnés précédemment. Il s'agit plus précisément de la présence des tétons 76 de 10 positionnement des paumelles 20.
Grâce à ces tétons, on peut assurer simplement un positionnement correct des paumelles 20 par rapport à un ouvrant ou un dormant. Cela s'avère particulièrement avantageux pour les paumelles à souder dont la pose était jusqu'à présent très délicate pour garantir une verticalité satisfaisante de leurs 15 différents éléments.
Dans d'autres variantes, d'autres reliefs de positionnement que les tétons 76 représentés peuvent être utilisés. De même, les régions de soudage des éléments mâles 68 et femelles 70 des paumelles 20 peuvent être formées par des arêtes, les méplats 74 étant supprimés.
On notera également que les orifices 80 des éléments femelles 70 des paumelles étant traversants, les risques d'accumulation d'humidité et de corrosion dans ces orifices 80 sont limités.
Les principes ci-dessus peuvent s'appliquer à des ouvrants autres que des volets.
Composition de teinture d'oxydation pour fibres kératiniques comprenant un colorant d'oxydation, un polymère associatif, un composé cellulosique non ionique ne comportant pas de chaîne grasse en Cg - C30 et un polymère cationique de densité de charge supérieure à 1 meq/g et ne comportant pas de chaîne grasse en Cg - C30 La présente invention est relative à une composition de teinture d'oxydation des fibres kératiniques, en particulier des fibres kératiniques humaines et plus particulièrement des cheveux, comprenant au moins un colorant d'oxydation, au moins un polymère associatif, au moins un composé cellulosique non ionique ne comportant pas de chaîne grasse en C8- C3oet au moins un polymère cationique de densité de charge supérieure à 1 meq/g et ne comportant pas de chaîne grasse en C8-C30.
Il est connu de teindre les fibres kératiniques, et en particulier les cheveux humains, avec des compositions de teinture contenant des précurseurs de colorants d'oxydation, généralement appelés bases d' oxydation , en particulier des ortho- ou para- phénylènediamines, des ortho- ou para- aminophénols, et des bases hétérocycliques.
La composition peut, de plus, comprendre, en remplacement ou en association avec au moins un agent d'ajustement de la rhéologie, au moins un
alkylamide d'acide carboxylique en C6-C30, linéaire ou non, saturé ou non, et portant éventuellement un ou plusieurs groupements hydroxyles.
Par ailleurs, l'azote du groupement amide peut être mono- ou disubstitué. Il est de préférence monosubstitué.
Lorsque la composition oxydante comprend un ou plusieurs agents d'ajustement de la rhéologie, alors celui-ci ou ceux-ci représentent généralement de 0,05 à 20% en poids et, mieux encore, de 0,1 à 10 % du poids total de cette composition.
Toutefois, on préfère que ce pH soit compris entre 1,5 et 10 et, mieux encore, entre 1,5 et 7 dans le cas où la composition oxydante est destinée à la décoloration de fibres kératiniques, et qu'il soit compris entre 6 et 12 et, de préférence, entre 7 et 11 lorsque ladite composition est destinée à la déformation permanente de fibres kératiniques.
A titre d'exemples d'agents acidifiants susceptibles d'être utilisés, on peut citer les acides minéraux ou organiques comme l'acide chlorhydrique,
l'acide phosphorique, l'acide orthophosphorique, l'acide acétique, l'acide tartrique, l'acide citrique, l'acide lactique, l'acide borique et les acides sulfoniques.
Les agents alcalinisants peuvent, eux, être notamment choisis parmi l'ammoniaque, les carbonates alcalins ou d'ammonium, les alcanolamines telles que les mono-, di- et triéthanolamines ainsi que leurs dérivés, les hydroxyalkylamines, les éthylène-diamines oxyéthylénées et/ou oxypropylénées, les hydroxydes de sodium ou de potassium et les composés répondant à la formule (XIX) suivante : dans laquelle : # R15 est un reste propylène éventuellement substitué par un groupement hydroxyle ou un radical alkyle en C1-C4 ; tandis que # R16, R17, R18 et R19, qui sont identiques ou différents, représentent un atome d'hydrogène, un radical alkyle en C1-C4 ou un radical hydroxyalkyle en Cl-C4 - Lorsque la composition oxydante comprend un ou plusieurs agents acidifiants ou un ou plusieurs agents alcalinisants, alors celui-ci ou ceux-ci représentent généralement de 0,01 à 30% en poids du poids total de cette composition.
Les solvants susceptibles d'être présents dans la composition oxydante sont notamment l'eau et des mélanges composés d'eau et d'un ou plusieurs solvants organiques acceptables sur le plan cosmétique, ce ou ces solvants organiques pouvant être en particulier des alcools tels que l'éthanol, l'isopropanol, l'alcool benzylique, l'alcool phényl- éthylique ou l'alcool cétylique, des polyols comme le propylèneglycol et le glycérol ; éthers de glycols comme les éthers monométhylique, monoéthylique et monobutylique d'éthylèneglycol, ainsi que des alkyl- éthers de glycols comme le monoéthyléther ou le monobutyléther du diéthylèneglycol.
Ce ou ses solvants organiques, lorsqu'ils sont présents dans la composition oxydante, représentent généralement de 0,5 à 20% en poids et, mieux encore, de 2 à 10% en poids du poids total de cette composition.
La composition oxydante peut encore comprendre, selon l'usage auquel elle est destinée et les propriétés particulières que l'on souhaite lui conférer en fonction de cet usage, un ou plusieurs adjuvants choisis parmi les charges minérales ou organiques telles que la silice ou les argiles, les liants tels que la vinylpyrrolidone, les huiles ou les cires, les polyalkylèneglycols ou les dérivés de polyalkylèneglycols, les lubrifiants tels que les stéarates de polyols ou les stéarates de métaux alcalins ou alcalino-terreux, les agents antimousse, les silicones volatiles ou non volatiles, cycliques, linéaires ou ramifiées, et éventuellement modifiées,
notamment par des groupements amines, les agents colorants, les agents matifiants comme les oxydes de titane, les conservateurs, et/ou les parfums.
# 7,5% de sels minéraux (phosphate de calcium, phosphate de fer) # 5% en poids de cholestérol # 2,5% en poids d'huile alimentaire (olive, ricin) 1. rinçage la plaque salie est ensuite rinçée à l'aide d'un litre d'eau dure de ville et laissée sécher.
La plaque est analysée visuellement par un ensemble de 20 testeurs.
Les résultats sont notés comme suit très sale 1 : surface très sale 5 : surface propre
Traitement à l'aide de (Mw) en g/mol Performance Aucun (référence) 1 ZwSurf- 2,1 B1 35 000 4,9 B2 55 500 4,6 B3 110 000 4,2 B4 450 000 3,9 B5 1 200 000 2,2 B6 1 800 000 2,1 B7 55000 4,7 On constate que les polymères bétaïnes B1 à B7 facilitent l'enlèvement des salissures. Les polymères B1 à B4 et B7, de Mw inférieure à 500 000 g/mol, sont très performants, tout particulièrement les polymères B1 à B3 et B7, de Mw inférieure à 150 000 g/mol.
Exemple préliminaire 2 : propriétés intrinsèques de rémanence (après 200 rinçages) et d'anti-adhérence de salissure des polymères bétaïnes B1 et B5 (tests visuels) Les polymères bétaïnes B1 et B5 testés sont mis en #uvre sous forme de solutions à une concentration de 200mg/1 dans un mélange eau/éthanol contenant 5 % en volume d'éthanol (ce afin de faciliter le séchage de la
solution déposée sur la surface à traiter) ; les solutions sont amenées à pH 3 par addition d'acide chlorhydrique.
Les performances intrinsèques des polymères bétaïnes B1 et B5, selon l'invention, sont testées visuellement et comparées avec celles obtenues # en l'absence de polymère bétaïne B1 ou B5 # en présence d'un agent tensioactif zwitterionique (ZwSurf) de type cocoamidopropyle hydroxysultaïne (Mirataine CBS de Rhodia), mis en oeuvre sous forme d'une solution à une concentration de 200mg/1 dans un mélange eau/éthanol contenant 5 % en volume d'éthanol ; la solution est amenée à pH 3 par addition d'acide chlorhydrique Test On met en #uvre une plaque de céramique de couleur noire de dimension 20cm x 20cm , préalablement nettoyée à l'aide d'éthanol , dont la surface est divisée en 3 fractions parallèles égales.
Le protocole opératoire est le suivant 1. traitement # La première fraction de la plaque est laissée telle quelle # Sur l'ensemble de la deuxième fraction on dépose, à l'aide d'un tire-film, 2,5 mg/m2 de tensioactif zwitterionique (solution dans le mélange eau/éthanol, de pH 3) # Sur l'ensemble de la troisième fraction, on dépose, à l'aide d'un tire-film, 2,5 mg/m2 de polymère B1 ou B5 (solution dans le mélange eau/éthanol, de pH 3) 2. rinçage La plaque traitée est soumise à 200 cycles de rinçage à l'aide de 200 x 1 litre d'eau 3. dépôt de salissure 15 g de salissure modèle suivante sont déposés sur l'ensemble de la plaque rincée et laissés sécher à l'air pendant 24 heures.
La salissure modèle, de couleur blanche, mise en #uvre est constituée de # 75% en poids d'eau # 10% en poids de cellulose # 7,5% de sels minéraux (phosphate de calcium, phosphate de fer) # 5% en poids de cholestérol # 2,5% en poids d'huile alimentaire (olive, ricin) 1. rinçage final la plaque salie est ensuite rinçée à l'aide d'un litre d'eau dure de ville et laissée sécher à l'air pendant 30 minutes.
Les résultats sont notés comme suit très sale 1 :surface très sale 5 : surface propre
Traitement à l'aide de (Mw) en g/mol Performance Aucun (référence) 1 ZwSurf 1 B1 35 000 4,1 B5 1 200 000 1,9 On constate que les polymères bétaïnes B1 et B5 (zwitterioniques), tout particulièrement le polymère B1, contrairement à un simple agent tensioactif zwitterionique, restent sur la surface pendant au moins 200 cycles de rinçage ; les polymères de l'invention sont substantifs de la surface.
Les polymères B1 et B5 ne partent pas en même temps que la salissure ; sans que cela ne soit lié à un quelconque mécanisme, il est supposé que le mécanisme d'anti-adhérence de la salissure n'est pas sacrificiel .
Exemple 1 : compatibilité du polymère B1 avec les agents tensioactifs classiques de détergence.
On prépare 4 x 6 solutions détergentes contenant respectivement # 0 mg/l, 50 mg/l, 100 mg/l et 200 mg/l de polymère B1 # 10 g/l et 50 g/l d'un des tensioactifs suivants : - non ionique, Rhodasurf IP/060 de Rhodia, - anionique LaurylAlkylBenzene Sulfonate (Nansa ex Rhodia), - cationique Rhodaquat RP 50 de Rhodia # et dont le pH est ajusté à 3, par l'ajout d'acide sulfurique à 0,01 molaire.
La transmitance des 24 solutions est mesurée à l'aide d'un photomètre. La transmittance des 24 solutions est identique et comparable à celle d'une solution d'eau à pH 3.
Le tableau III représente les compositions qualitatives et quantitatives de ces compositions, les quantités étant exprimées en pourcentage massique.
TABLEAU III Constituants Composition C Composition D Acide diéthylène 0,150 triamine (soit 0,12 mmole) pentacétique sous forme de sel pentasodique en solution aqueuse à 40% (9) Acide- 0,065 méthylglycinediac (soit 0,12 mmole) étique, sous forme de sel trisodique en solution aqueuse à 40% (10) Salicylate de 0,024 0,024 sodium ~~~~~~~~~~~~~~~~~~~~~~~~ Pyrophosphate 0,01 0,01 tétrasodique, 10H20 Eau oxygénée à 12 12 50% Acide q. s.p pH=2 q. s.p pH=2 phosphorique à 85% Eau q.s.p 100g q.s.p 100g (9)Dissolvine#- Société Azko (10)Trilon M Liquide @-Société BASF Les compositions C et D ont été mélangées avec une quantité égale d'une composition colorante neutre Recital dans laquelle on introduit : -10-3 moles de p-aminophénol, et -10-3 moles de 4-amino-2-hydroxytoluène.
Les compositions résultantes sont appliquées pendant 30 minutes sur des mèches de cheveux gris naturels permanentées à 90% de blancs, ceci dans
un rapport de 10 g de composition pour 1 g de mèche de cheveux.
On a préparé, dans cet exempleune composition oxydante E- destinée à un usage pour la déformation permanente de fibres kératiniques, et comprenant un agent complexant conforme à l'invention.
Le tableau IV en donne la composition qualitative et quantitative, les quantités étant exprimées en pourcentage massique.
TABLEAU IV Constituants Compositio n E Alcool cétylique 3 Lauryl sulfate de sodium 0,5 Alcool oléique 0,45 polyglycérolé (2 moles) Alcool oléique 0,35 polyglycérolé (4 moles) Siméthicone 0,045 Acide méthylglycine 0,13 diacétique sous forme de sel trisodique en solution aqueuse à 40% Pyrophosphate tétrasodique, 0,02 10H20 Salicylate de sodium Stannate de sodium, 6H20 0, 04 Eau oxygénée à 50% 24 Acide phosphorique à 85% en q. s.p pH=2 solutionaqueuse Eau q.s.p 100g
On a préparé, dans cet exemple, deux compositions oxydantes-respectivement F et Gdestinées à un usage pour la décoloration, ces compositions étant toutes deux des compositions anhydres, sous forme pulvérulente, comprenant un agent complexant conforme à l'invention.